【事件の表示】
　特許第３１６１０７１号「エンボス化粧シート」の請求項１に係る特許に対する特許異議の申立てについて、次のとおり決定する。
【結　論】
　訂正を認める。
　特許第３１６１０７１号の請求項１に係る特許を維持する。
【理　由】
Ｉ．手続きの経緯
　本件の手続きの経緯は以下のとおりである。
　特許出願  　　　　　　　　　　　　　平成４年９月２日
　特許権設定登録　　　　　　　　　　　平成１３年２月２３日
　特許異議の申立て（申立人　大日本印刷株式会社、請求項１に係る特許について）
   　　　　　　　　　　　　　　　　　平成１３年１０月２５日
　取消理由通知  　　　　　　　　　　　平成１４年１月１０日
　意見書・訂正請求  　　　　　　　　　平成１４年３月２２日
　　
ＩＩ．訂正の適否についての判断
１．訂正の内容　
訂正事項ａ
特許第３１６１０７１号明細書における特許請求の範囲の欄の請求項１を、下記のとおりに訂正する。
「【請求項１】
充填材及び着色顔料を含有した隠蔽性のポリオレフィン系樹脂よりなる基材シートの表面に、絵柄インキ層及び接着剤層を介して、熱可塑性透明エラストマーフィルム層を積層し、エンボス加工によるエンボス模様を施してなるエンボス化粧シートであって、前記絵柄インキ層がアミド系あるいはウレタン系のインキからなり、前記熱可塑性透明エラストマーフィルムがスチレン系、オレフィン系、ウレタン系、フッ素ゴム系、ポリアミド系又はエステル系であることを特徴とする、木質系ボード類、無機系ボード類又は鋼板の表面に接着剤で貼り合わせて化粧板として用いる、塩化ビニル化粧シートの代替のための、塩化ビニルフィルムなみの耐熱性、耐汚染性、耐候性、柔軟性、エンボス適性を有するエンボス化粧シート。」
訂正事項ｂ
同明細書における【０００６】の記載を、下記のとおりに訂正する。
「【０００６】
【課題を解決するための手段】
本発明は前記の課題を解決するために、充填材及び着色顔料を含有した隠蔽性のポリオレフィン系樹脂よりなる基材シートの表面に、絵柄インキ層及び接着剤層を介して、熱可塑性透明エラストマーフィルム層を積層し、エンボス加工によるエンボス模様を施してなるエンボス化粧シートであって、前記絵柄インキ層がアミド系あるいはウレタン系のインキからなり、前記熱可塑性透明エラストマーフィルムがスチレン系、オレフィン系、ウレタン系、フッ素ゴム系、ポリアミド系又はエステル系であることを特徴とする、本質系ボード類、無機系ボード類又は鋼板の表面に接着剤で貼り合わせて化粧板として用いる、塩化ビニル化粧シートの代替のための、塩化ビニルフィルムなみの耐熱性、耐汚染性、耐候性、柔軟性、エンボス適性を有するエンボス化粧シートを提供する。」
　
２．訂正の目的の適否、新規事項の有無、拡張・変更の存否
（１）訂正事項ａについて
　訂正事項ａは、特許時の請求項１において特定されていなかった、エンボス化粧シートの用途を、「本質系ボード類、無機系ボード類又は鋼板の表面に接着剤で貼り合わせて化粧板として用いる、塩化ビニル化粧シートの代替のための」ものに限定し、かつ、その性質を、「塩化ビニルフィルムなみの耐熱性、耐汚染性、耐候性、柔軟性、エンボス適性を有する」ものに限定するものであるから、この訂正は、特許請求の範囲の減縮を目的とするものと認められる。
　そして、「本質系ボード類、無機系ボード類又は鋼板の表面に接着剤で貼り合わせて化粧板として用いる」ことは、特許時の明細書の段落【０００１】に記載され、「塩化ビニル化粧シートの代替のための」ものと成りうることは、特許時の明細書の段落【００１４】に記載され、「塩化ビニルフィルムなみの耐熱性、耐汚染性、耐候性、柔軟性、エンボス適性を有する」ことは、特許時の明細書の段落【００１２】に記載されているから、この訂正は、願書に添付した明細書に記載された範囲のものと認められる。
　さらに、この訂正は、実質上特許請求の範囲を拡張し又は変更するものでもない。
　
（２）訂正事項ｂについて
　訂正事項ｂは、訂正事項１による訂正との整合性を図るためのものであるから、明りようでない記載の釈明を目的とするものである。そして、この訂正は、願書に添付した明細書に記載した事項の範囲内のものであり、実質上特許請求の範囲を拡張し又は変更するものでもない。
　
３．むすび
　したがって、この訂正は、平成１１年改正前の特許法第１２０条の４第３項において準用する平成６年法律第１１６号による改正前の特許法第１２６条第１項ただし書き、第２項及び第３項の規定に適合するので、これを認める。
　
ＩＩＩ．特許異議の申立てについて
１．本件特許
　上記ＩＩ．のとおり訂正は認められるから、本件特許第３１６１０７１号の請求項１に係る発明は、特許明細書の請求項１に記載された事項により特定されるとおりの以下のものである。
「【請求項１】
充填材及び着色顔料を含有した隠蔽性のポリオレフィン系樹脂よりなる基材シートの表面に、絵柄インキ層及び接着剤層を介して、熱可塑性透明エラストマーフィルム層を積層し、エンボス加工によるエンボス模様を施してなるエンボス化粧シートであって、前記絵柄インキ層がアミド系あるいはウレタン系のインキからなり、前記熱可塑性透明エラストマーフィルムがスチレン系、オレフィン系、ウレタン系、フッ素ゴム系、ポリアミド系又はエステル系であることを特徴とする、木質系ボード類、無機系ボード類又は鋼板の表面に接着剤で貼り合わせて化粧板として用いる、塩化ビニル化粧シートの代替のための、塩化ビニルフィルムなみの耐熱性、耐汚染性、耐候性、柔軟性、エンボス適性を有するエンボス化粧シート。」
                                               
２．特許異議の申立ての理由の概要
　特許異議申立人　大日本印刷株式会社は、甲第１〜７号証を提出し、本件請求項１に係る発明は、その特許出願前に頒布された刊行物である甲第１号証に記載された発明であり、特許法第２９条第１項第３号に該当するものである［理由１］、本件請求項１に係る発明は、甲第１〜７号証に記載された発明に基づいて当業者が容易に発明をすることができたものであり、特許法第２９条第２項に違反するものである［理由２］から、その特許は、取り消すべきであると主張している。
　
３．甲各号証の記載内容
甲第１号証（特開昭５３−１１９９９０号）の記載内容
ア．「着色熱可塑性シートの表面に印刷模様層が設けられ、該着色熱可塑性シート上に上記印刷模様層を挾んで透明熱可塑性シートが積層され、上記透明熱可塑性シートと着色熱可塑性シートの積層物に凹陥模様がエンボスされ、該凹陥模様の凹部には着色剤が充填されてなることを特徴とする化粧シート。」（特許請求の範囲第１項）
イ．「本発明は化粧シートおよびその製造方法に関するものであり、さらに詳しくは木目、石目、レザー柄等を実物に極めて近い風合と立体感で再現した化粧シートおよびその製造方法に関するものである。」（第１頁右下欄第１０〜１４行）
ウ．「次に、上記化粧シートを製造するには種々の方法を適用できる。その一つは、・・・上記着色熱可塑性シート３１に上記印刷模様層３４を挾んで透明熱可塑性シート３５をラミネートすると共にダブリングエンボスを施して・・・する方法である。」（第３頁右上欄第４行〜１３行）
エ．「上記において、着色熱可塑性シート及び透明熱可塑性シートには、たとえば、セロフアン、アセテート、ポリエチレン、ポリプロピレン、ポリエステル、ポリ塩化ビニール、ポリ塩化ビリデン、ポリスチレン、ポリカーボネート、ポリビニールアルコール、ポリアミドなどの熱可塑性樹脂よりなるシートを使用することができ、」（第３頁左下欄第１７行〜右下欄第３行）
オ．「印刷に使用するインキとしては公知のもの、たとえば、ビヒクルに染料又は顔料等の着色剤、体質顔料を添加し、更に、たとえば、可塑剤、安定剤、ワツクス・グリース、乾燥剤、補助乾燥剤、硬化剤、増粘剤、分散剤、充填剤等の公知の添加剤を任意に添加して、溶剤・希釈剤等で充分混練してなるインキ組成物等を使用することができる。又、このインキ組成物においてビヒクルとしては、公知のもの、例えば、アマニ油、大豆油、合成乾性油等の各種の油脂類、ロジン、コパールダンマル、硬化ロジン、ロジンエステル又は重合ロジン等の天然樹脂および加工樹脂類、ロジン変性フエノール樹脂、１００％フエノール樹脂、マレイン酸樹脂、アルキツド樹脂、石油系樹脂、ビニル系樹脂、アクリル系樹脂、ポリアミド系樹脂、エポキシ系樹脂、アミノアルキツド樹脂等の合成樹脂類、ニトロセルロース、エチルセルロース等の繊維素誘導体、塩化ゴム、環化ゴム等のゴム誘導体、その他、膠、カゼイン、デキストリン、ゼイン等の固体バインダーと溶剤とよりなるビヒクルを使用することができる。」（第４頁左上欄第１行〜右上欄第２行）
　
甲第２号証（実願昭６２−１０８０２８号（実開昭６４−１１７２６号）のマイクロフィルム）の記載内容
カ．「基材１上に絵柄の印刷２を施し、その上に表面保護層３を設けてなる化粧材において、表面保護層３が熱可塑性エラストマーを含有することを特徴とする化粧材。」（実用新案登録請求の範囲）
キ．「内装材や家具、家電製品などを製造するための化粧材は、多くの場合、基材上に絵柄の印刷を施し、その上に硬化性樹脂を用いた表面保護層を設けて、耐擦傷性、耐摩耗性などの表面物性を付与した構成をもっている。ところが、硬化性樹脂を用いた表面保護層は、硬度が高すぎて、手触りが硬く、感じがよくない。・・・本考案の目的は、上記の点を改善して、表面硬度が高すぎず、従って手触りがよいにもかかわらず、耐擦傷性、耐摩耗性、耐溶剤性、耐薬品性および耐熱性などの表面物性にすぐれた化粧材を提供することにある。」（第３頁第７〜１９行）
ク．「ここで、「熱可塑性エラストマーを含有する」とは、熱可塑性エラストマーを有効量含有する組成物を用いることだけでなく、熱可塑性エラストマーそのものを用いることをも意味する。」（第４頁第６〜９行）
ケ．「基材として代表的なものは・・・プラスチックのフィルムも使用できる。たとえば、ポリエチレン、ポリプロピレン、ポリ塩化ビニル、ポリビニルアルコール、ポリエチレンテレフタレート、ポリカーボネート、ナイロン、ポリスチレン、エチレン−酢酸ビニル共重合体、エチレン−ビニルアルコール共重合体、アイオノマーなどのプラスチックのフィルムである。」（第４頁第１５行〜第５頁第６行）
コ．「基材には、所望に応じて着色し、また多少の凹凸加工を加えるなどしてよいことはもちろんである。」（第５頁第１４〜１６行）
サ．「表面保護層の形成に使用する熱可塑性エラストマーとしては、スチレン系、ポリウレタン系、ポリエステル系、フッ素樹脂系、オレフィン樹脂系、ポリ塩化ビニル系、ポリアミド系などから選択したものを使用する。」（第６頁第３〜７行）
シ．「また、絵柄の印刷を施した基材上に、接着剤でプロテインプラスチックスのシートをラミネートしてもよい。」（第７頁第２０行〜第８頁第２行）
ス．「所望により、表面にエンボス加工を施してもよい。」（第８頁第１０〜１１行）
セ．「【実施例２】実施例１と同様にして用意した絵柄の印刷のある厚さ１００μのポリエステルフィルム上に、ポリウレタンにプロテインパウダーを１５重量％添加して形成した厚さ１００μのプロテインプラスチックスのシートを、ポリウレタン系接着剤を用いてラミネートすることにより、表面保護層をもつ化粧材を得た。」（第１０頁第１７行〜第１１頁第４行）
　
甲第３号証（特開平３−２４３３４２号公報）の記載内容
ソ．「成形性のよいプラスチックの基材シート上に、透明ないし半透明なエラストマー層を設けてなる成形用化粧シート。」（特許請求の範囲第１項）
タ．「基材シートの材料として適当なるプラスチックの例をあげれば、・・・ポリプロピレンなどのポリオレフィン、・・・などである。　これらの２種以上の積層シートを用いてもよい。　基材シートの厚さは、材質にもよるが、２０〜２００μｍ、とくに５０〜１００μｍの範囲が好ましい。エラストマーは、熱可塑性のものが好ましく、塩化ビニル系、ウレタン系、オレフィン系、スチレン系、エステル系など既知のもののなかからえらべばよい。」（第２頁右上欄第７行〜左下欄第２行）
チ．「エラストマー層は、厚さ１０〜３００μｍ、とくに５０〜２００μｍのシート状物を熱融着または接着剤を用いたドライラミネートなどの手法で積層することにより設ければよい。」（第２頁左下欄第２〜５行）
ツ．「所望により、基材シートとエラストマー層との間に絵柄印刷を施することができる。絵柄印刷層は、通常の印刷インキを用い、グラビア法などの既知の印刷手段で設ければよい。印刷は基材シート表面に施してもよいし、エラストマー層のシート裏面に施してもよい。」（第２頁左下欄第６〜１１行）
テ．「基材シートの上にエラストマー層を設けたことにより、外観および触感が柔らかい成形用化粧シートが実現した。」（第２頁右下欄第６〜８行）
ト．「基材シートの印刷面上に、厚さ５０μｍのウレタン系エラストマーのシート・・・を重ね、皮シボ調のエンボス版でダブリングエンボスして本発明の成形用化粧シートを得た。」（第３頁左上欄第１６〜２０行）
　
甲第４号証（特開平３−２９３１３０号公報）の記載内容
ナ．「着色熱可塑性シート、印刷模様層、透明熱可塑性シートが順次積層してなる化粧シートにおいて、該透明熱可塑性シートの両面にエンボスが施され、その両方のエンボス凹部に着色材が埋め込まれていることを特徴とする化粧シート。」（特許請求の範囲第１項）
ニ．「この場合、着色熱可塑性シート（１）は、化粧シートに表す所望の模様の基調色を有し、かつ化粧シートに適用する基材の色を隠蔽できるシートとするのが好ましい。この場合の熱可塑性シートとしては、たとえば、セロファン、アセテート、ポリエチレン、ポリプロピレン、ポリエステル、ポリ塩化ビニル、ポリ塩化ビニリデン、ポリスチレン、ポリカーボネート、ポリビニルアルコール、ポリアミド等からなるシートを使用することができる。」（第２頁右下欄第１０〜１９行）
ヌ．「また、印刷模様層（２）用のインキとしても種々のものを用いることができ、着色剤、体質顔料、充填剤その他の添加剤とビヒクルからなる通常のインキ組成物を使用することができる。なお、ビヒクルに使用するバインダーついても特に制限はなく、たとえば、アマニ油、大豆油、合成乾性油などの油脂類；ロジン、コパールダンマル、硬化ロジン、ロジンエステル、重合ロジン等の天然樹脂および加工樹脂類；フェノール樹脂、ロジン変性フェノール樹脂、マレイン酸樹脂、アルキッド樹脂、石油系樹脂、ビニル系樹脂、アクリル系樹脂、ポリアミド系樹脂、エポキシ系樹脂、アミノアルキッド樹脂等の合成樹脂；ニトロセルロース、エチルセルロース等の繊維素誘導体；塩化ゴム、環化ゴム等のゴム誘導体；膠、カゼイン、デキストリン等を使用することができる。」（第３頁左上欄第１０〜右上欄第５行）
　
甲第５号証（特開昭６３−１６１０６５号公報）の記載内容
ネ．「一般式
　
　　　　（式中ｎは４〜６の整数、Ｒは水素原子またはアルキル基、Ｒの１〜３個はアルキル基である）で示されるグリコールとジカルボン酸とからのポリエステルジオールと、脂環式ジイソシアネートと、脂肪族ジアミン及び／または脂環式ジアミンとからのポリウレタン樹脂からなることを特徴とする印刷インキ用バインダー。」（特許請求の範囲第１項）
ノ．「本発明のバインダーは、特に特殊グラビアインキ用バインダー（ポリエステルフィルム、ナイロンフィルム、ポリプロピレンフィルム、セロファンフィルム用など）として好適である。」（第５頁右下欄第１４〜１７行）
　
甲第６号証（特開昭６２−１５３３６６号公報）の記載内容
ハ．「高分子ポリオール、ジイソシアネート化合物及び鎖伸長剤を反応させて得られるポリウレタン樹脂を主たるバインダーとする印刷インキ組成物において、該ポリウレタン樹脂固形分１００重量部に対し１０〜８００のアミン価を有するポリアミド樹脂を０．１〜３０重量部配合することを特徴とする印刷インキ用組成物。」（特許請求の範囲第１項）
ヒ．「本発明は、印刷インキ用組成物に関する。更に詳しくは被印刷物としてプラスチック、殊にポリプロピレン、ポリエステル及びナイロンフィルムのいずれのフィルムに対しても優れた密着性及び印刷適性を有する一液型の印刷インキ用組成物に関する。」（第１頁左下欄第１８行〜右上欄第３行）
　
甲第７号証（特開平３−２４１２９号公報）の記載内容
フ．「１）０．５−０．８当量の二量化脂肪酸、
　２）０．２−０．５当量の炭素数１６〜２１の脂肪酸最小１種、
　３）０．６−０．９当量のエチレンジアミン、
　４）０．１−０．４当量の場合により置換され、場合によればエーテル基を有する脂肪族、環状脂肪族、脂肪環式、又は芳香脂肪族の２個のアミノ基を有するジアミン最小１種及び環状脂肪族及び／又は脂肪環式及び／又は芳香脂肪族のグリシジルエーテル最小１種とからの遊離アミノ含有付加生成物最小１種の反応により得られるポリアミド樹脂。」（特許請求の範囲第１項）
ヘ．「本発明のポリアミド樹脂は、グラビアおよびフレキソ印刷用の印刷インク製造のためのバインダーとして好適に使用され、」（第３頁右下欄第１０〜１２行）
ホ．「本発明で製造した印刷インクで印刷する基体としては、包装−食品分野も含み−および広告に用いる公知の材料が対象となり、例えば、ポリエチレン、ポリプロピレン、ポリエステルのようなプラスチツクフイルム、低、ボール紙、金属箔、金属ラミネートされた紙およびフイルムである。」（第６頁左上欄第３〜９行）
　
４．対比・判断
（１）理由１について
　甲第１号証には、上記ア、ウ、エの記載によれば、着色ポリオレフィンシートの表面に印刷模様層が設けられ、その上に透明熱可塑性シートをラミネートし、これにエンボスを施した化粧シートが記載されている。そして、シートをラミネートするに際し、接着剤を用いるのは技術常識であることからすると、甲第１号証には、接着剤を介して透明熱可塑性シートをラミネートしたものについても記載されているに等しいものである。
　また、上記イによれば、当該化粧シートは、木目、石目等の特定の装飾を施して実物に近い風合いを出すものであるから、適用対象物に対して隠蔽するものと認められる。　さらに、上記オには、印刷模様層を形成するインキのビヒクルとして、ポリアミド系のものが記載されてはいるが、公知のビヒクルの一例として他の多数のビヒクルとともに例示されているだけであり、しかも、印刷が施される着色熱可塑性シートも上記イのようにポリオレフィン以外にも種々の樹脂が記載されているのであるから、甲第１号証には、ポリオレフィンを着色熱可塑性シートとして選んだ場合に、インキをポリアミド系のものにすることについては記載されているとは認められないものである。
　そこで、本件請求項１に係る発明と、甲第１号証に記載された発明とを対比すると、両者は、「着色顔料を含有した隠蔽性のポリオレフィン系樹脂よりなる基材シートの表面に、絵柄インキ層及び接着剤層を介して、熱可塑性フィルム層を積層し、エンボス加工によるエンボス模様を施してなるエンボス化粧シート」である点で一致しているが、
本件請求項１に係る発明は、
（ア）熱可塑性フィルム層が、スチレン系、オレフィン系、ウレタン系、フッ素ゴム系、ポリアミド系又はエステル系の熱可塑性透明エラストマーフィルムであり、
（イ）前記絵柄インキ層がアミド系あるいはウレタン系のインキからなり、
（ウ）着色顔料を含有した隠蔽性のポリオレフィン系樹脂がさらに充填材を含有し、
（エ）化粧シートの用途が、木質系ボード類、無機系ボード類又は鋼板の表面に接着剤で貼り合わせて化粧板として用いる、塩化ビニル化粧シートの代替のためものであり、
（オ）塩化ビニルフィルムなみの耐熱性、耐汚染性、耐候性、柔軟性、エンボス適性を有する
のに対し、甲第１号証に記載された発明においてはこれらの点について記載がない点において相違するものである。
　したがって、請求項１に係る発明は、刊行物１に記載された発明であるとは認められない。
　
（２）理由２について
（２−１）甲第１号証との対比
　請求項１に係る発明と甲第１号証に記載された発明の相違点は、上記（１）に示した（ア）〜（オ）の点である。
　そこで、これらの相違点について検討する。
・上記（ア）の点について
　甲第１号証に記載された発明においては、熱可塑性フィルム層に相当する透明熱可塑性シートは、エンボスが施された後その凹部に着色剤が充填されるものであるから、化粧シート全体の意匠性の観点から、樹脂として透明なものを選択することが要求されると認められるものの、樹脂として「熱可塑性エラストマー」を選択することについては特に必要とされるものとは認められない。
　一方、甲第２〜７号証のいずれにも、化粧シートにおいて、エンボスが施された後その凹部に着色剤を充填することを前提とした透明熱可塑性シートを、熱可塑性エラストマーによって構成することについては、何ら記載されていない。
　よって、上記相違点（ア）は、甲第２〜７号証に基づいて、当業者が容易になし得たものではない。
　そうすると、上記（イ）〜（オ）の点については検討するまでもなく、請求項１に係る発明は、甲第１〜７号証に基づいて当業者が容易に発明することができたものではない。
　
（２−２）甲第２号証との対比
　上記オ、キ〜スによれば、甲第２号証には、ポリエチレンあるいはポリプロピレンからなる基材の上に絵柄の印刷を施し、ポリウレタンにプロテインパウダーを添加してなる熱可塑性エラストマーシートをポリウレタン接着剤を介して積層し、表面にエンボス加工を施した化粧材が記載されている。そして、上記カによれば、甲第２号証の化粧材は、内装材や家具、家電製品などに用いられるから、その役割からして基材には隠蔽性があるものと認められる。
　本件請求項１に係る発明と、甲第２号証に記載された発明とを対比すると、両者は、「着色顔料を含有した隠蔽性のポリオレフィン系樹脂よりなる基材シートの表面に、絵柄インキ層及びウレタン系接着剤層を介して、ウレタン系の熱可塑性エラストマーフィルム層を積層し、エンボス加工によるエンボス模様を施してなるエンボス化粧シート」である点で一致しているが、
（ア）本件請求項１に係る発明においては、着色顔料を含有した隠蔽性のポリオレフィン系樹脂からなる基材シートがさらに充填材を含有するのに対し、甲第２号証に記載された発明においては、基材シートに充填剤を含有させる点については記載がない点、
（イ）本件請求項１に係る発明においては、前記絵柄インキ層がアミド系あるいはウレタン系のインキからなるのに対し、甲第２号証に記載された発明においては、この点について明示的な記載がない点、
（ウ）本件請求項１に係る発明においては、化粧シートの用途が、木質系ボード類、無機系ボード類又は鋼板の表面に接着剤で貼り合わせて化粧板として用いる、塩化ビニル化粧シートの代替のためのものであるのに対し、甲第２号証に記載された発明においては、内装材や家具、家電製品などを製造するためのものである点、
（エ）本件請求項１に係る発明においては、化粧シートが塩化ビニルフィルムなみの耐熱性、耐汚染性、耐候性、柔軟性、エンボス適性を有するのに対し、甲第２号証に記載された発明においては、この点について明示的な記載がない点、
において相違するものである。
　そこで、これらの相違点について検討する。
・上記（ア）の点について
　請求項１に係る発明において、充填剤および着色顔料を含有した隠蔽性のポリオレフィン系樹脂を基材シートに用いるのは、明細書の段落【０００５】、【００１２】に記載されるとおり、塩化ビニル樹脂以外の材料を用いて、塩化ビニルフィルムなみの耐熱性、耐汚染性、耐候性、柔軟性、エンボス適性を有するシートを得るためである。
　一方、甲第２号証には、上記上記基材の種類としては、ポリエチレン、ポリプロピレンと同列に、ポリ塩化ビニルを用いることについても記載されているから、甲第２号証に記載された発明においては、化粧材にポリ塩化ビニルなみの特性を持たせるために、ポリオレフィン基材に、充填剤と着色顔料の両方を含有させることについては、何ら認識されていていないものと認められる。
　また、甲第１、３〜７号証のいずれにも、化粧シートにポリ塩化ビニルなみの特性を持たせるために、ポリオレフィン基材に、充填剤および着色顔料を含有させることについては、何ら記載されていていない。
　よって、上記相違点（ア）は、甲第１、３〜７号証に基づいて、当業者が容易になし得たものではない。
　そうすると、上記（イ）〜（エ）の点については検討するまでもなく、請求項１に係る発明は、甲第１〜７号証に基づいて当業者が容易に発明することができたものではない。
　
（２−３）甲第３号証との対比
　上記セ〜テの記載によれば、甲第３号証には、ポリオレフィンからなる基材シートにインキによる絵柄印刷層を設け、これに接着剤を用いて、ウレタン系、オレフィン系、スチレン系、エステル系の熱可塑性エラストマー層を設けた、化粧シートが記載されている。上記カの記載によれば、エラストマー層には、エンボスを施すことが可能であると認められるから、エンボスを有する化粧シートについても記載されているに等しいものである。
　請求項１に係る発明と、甲第３号証に記載された発明とを対比すると、両者は、「ポリオレフィン系樹脂よりなる基材シートの表面に、絵柄インキ層及び接着剤層を介して、ウレタン系、オレフィン系、スチレン系、エステル系の熱可塑性エラストマーフィルム層を積層し、エンボス加工を施してなるエンボス化粧シート」である点で一致しているが、
（ア）請求項１に係る発明においては、基材シートのポリオレフィン系樹脂が、充填材及び着色顔料をした隠蔽性のものであるのに対し、甲第３号証に記載された発明においては、この点について明示的記載がない点、
（イ）本件請求項１に係る発明においては、前記絵柄インキ層がアミド系あるいはウレタン系のインキからなるのに対し、甲第３号証に記載された発明においては、この点について明示的な記載がない点、
（ウ）本件請求項１に係る発明においては、化粧シートの用途が、木質系ボード類、無機系ボード類又は鋼板の表面に接着剤で貼り合わせて化粧板として用いる、塩化ビニル化粧シートの代替のためのものであるのに対し、甲第３号証に記載された発明においては、成形品の絵付けに使用するものである点、
（エ）本件請求項１に係る発明においては、化粧シートが塩化ビニルフィルムなみの耐熱性、耐汚染性、耐候性、柔軟性、エンボス適性を有するのに対し、甲第３号証に記載された発明においては、この点について明示的な記載がない点、
において相違するものである。
　そこで、これらの相違点について検討する。
・上記（ア）の点について
　請求項１に係る発明において、充填剤および着色顔料を含有した隠蔽性のポリオレフィン系樹脂を基材シートに用いるのは、明細書の段落【０００５】、【００１２】に記載されるとおり、塩化ビニル樹脂以外の材料を用いて、塩化ビニルフィルムなみの耐熱性、耐汚染性、耐候性、柔軟性、エンボス適性を有するシートを得るためである。
　一方、甲第３号証には、上記上記基材の種類としては、ポリオレフィンと同列に、ポリ塩化ビニルを用いることについても記載されているから、甲第３号証に記載された発明においては、化粧シートにポリ塩化ビニルなみの特性を持たせるために、ポリオレフィン基材に、充填剤と着色顔料の両方を含有させることについては、何ら認識されていていないものと認められる。
　また、甲第１、２、４〜７号証のいずれにも、化粧シートにポリ塩化ビニルなみの特性を持たせるために、ポリオレフィン基材に、充填剤および着色顔料を含有させることについては、何ら記載されていていない。
　よって、上記相違点（ア）は、甲第１、２、４〜７号証に基づいて、当業者が容易になし得たものではない。
　そうすると、上記（イ）〜（エ）の点については検討するまでもなく、請求項１に係る発明は、甲第１〜７号証に基づいて当業者が容易に発明することができたものではない。
　
５．むすび
  以上のとおりであるから、特許異議申立ての理由及び証拠によっては、本件特許を取り消すことはできない。
　また、他に本件特許を取り消すべき理由を発見しない。
　よって、結論のとおり決定する。
【異議決定日】
平成１４年８月２１日（２００２．８．２１）
【訂正の要旨】
訂正の要旨
訂正事項ａ
特許第３１６１０７１号明細書における特許請求の範囲の欄の請求項１を、特許請求の範囲の減縮を目的として、下記のとおりに訂正する。
「【請求項１】
充填材及び着色顔料を含有した隠蔽性のポリオレフィン系樹脂よりなる基材シートの表面に、絵柄インキ層及び接着剤層を介して、熱可塑性透明エラストマーフィルム層を積層し、エンボス加工によるエンボス模様を施してなるエンボス化粧シートであって、前記絵柄インキ層がアミド系あるいはウレタン系のインキからなり、前記熱可塑性透明エラストマーフィルムがスチレン系、オレフィン系、ウレタン系、フッ素ゴム系、ポリアミド系又はエステル系であることを特徴とする、木質系ボード類、無機系ボード類又は鋼板の表面に接着剤で貼り合わせて化粧板として用いる、塩化ビニル化粧シートの代替のための、塩化ビニルフィルムなみの耐熱性、耐汚染性、耐候性、柔軟性、エンボス適性を有するエンボス化粧シート。」
訂正事項ｂ
同明細書における【０００６】の記載を、明りょうでない記載の釈明を目的として、下記のとおりに訂正する。
「【０００６】
　【課題を解決するための手段】
本発明は前記の課題を解決するために、充填材及び着色顔料を含有した隠蔽性のポリオレフィン系樹脂よりなる基材シートの表面に、絵柄インキ層及び接着剤層を介して、熱可塑性透明エラストマーフィルム層を積層し、エンボス加工によるエンボス模様を施してなるエンボス化粧シートであって、前記絵柄インキ層がアミド系あるいはウレタン系のインキからなり、前記熱可塑性透明エラストマーフィルムがスチレン系、オレフィン系、ウレタン系、フッ素ゴム系、ポリアミド系又はエステル系であることを特徴とする、本質系ボード類、無機系ボード類又は鋼板の表面に接着剤で貼り合わせて化粧板として用いる、塩化ビニル化粧シートの代替のための、塩化ビニルフィルムなみの耐熱性、耐汚染性、耐候性、柔軟性、エンボス適性を有するエンボス化粧シートを提供する。」
（５４）【発明の名称】
エンボス化粧シート
（５７）【特許請求の範囲】
　【請求項１】
　充填材及び着色顔料を含有した隠蔽性のポリオレフィン系樹脂よりなる基材シートの表面に、絵柄インキ層及び接着剤層を介して、熱可塑性透明エラストマーフィルム層を積層し、エンボス加工によるエンボス模様を施してなるエンボス化粧シートであって、前記絵柄インキ層がアミド系あるいはウレタン系のインキからなり、前記熱可塑性透明エラストマーフィルムがスチレン系、オレフィン系、ウレタン系、フッ素ゴム系、ポリアミド系又はエステル系であることを特徴とする
、木質系ボード類、無機系ボード類又は鋼板のに表面に接着剤で貼り合わせて化粧板として用いる、塩化ビニル化粧シートの代替のための、塩化ビニルフィルムなみの耐熱性、耐汚染性、耐候性、柔軟性、エンボス適性を有する
【発明の詳細な説明】
　【０００１】
　【産業上の利用分野】
　本発明は表面に絵柄とエンボス模様を有するエンボス化粧シートに関し、木質系ボード類や無機系ボード類、鋼板等の表面に接着剤で貼り合わせて化粧板として用いるエンボス化粧シートに関する。
　【０００２】
　【従来の技術】
　従来上記の用途に使用されるエンボス化粧シートとしては、塩化ビニル樹脂シートが最も一般的であった。しかし近年、塩化ビニル焼却時に塩素が発生し、酸性雨やダイオキシン発生の要因になるとも言われており、環境問題の観点からも塩化ビニル樹脂シートを使用しないエンボス化粧シートが要望されている。
　【０００３】
　しかしながら塩化ビニル樹脂以外の樹脂シートでこの用途に使用できる適当な樹脂がなかった。これはこれまでの塩化ビニル樹脂以外の樹脂シートでは塩化ビニル樹脂の持つ適度な柔軟性や、エンボス適性、耐摩耗性、表面硬度、耐薬品性、耐汚染性等のバランスのとれた性質を満たすものがなかったからである。
　【０００４】
　熱可塑性樹脂を押出して積層し、同時または直後にエンボス加工する方法や熱可塑性樹脂フィルムをドライラミネート法で積層し、同時にエンボス加工する方法は既に公知のものであるが、基材として塩化ビニル樹脂シートを使用する点で何ら脱塩化ビニル対策はなされていなかった。
　【０００５】
　【発明が解決しようとする課題】
　本発明はこれらの問題を解決するためになされたものであり、その課題とするところは、塩化ビニル樹脂以外の材料を用いて塩化ビニル樹脂の持つ特性を上回る性質を持った化粧シートを提供しようとするもので、特にエンボスの再現性、耐久性、耐薬品性、耐摩耗性、耐候性、柔軟性等に優れたエンボス化粧シートを提供しようとするものである。
　【０００６】
　【課題を解決するための手段】
　本発明は前記の課題を解決するために、充填材及び着色顔料を含有した隠蔽性のポリオレフィン系樹脂よりなる基材シートの表面に、絵柄インキ層及び接着剤層を介して、熱可塑性透明エラストマーフィルム層を積層し、エンボス加工によるエンボス模様を施してなるエンボス化粧シートであって、前記絵柄インキ層がアミド系あるいはウレタン系のインキからなり、前記熱可塑性透明エラストマーフィルムがスチレン系、オレフィン系、ウレタン系、フッ素ゴム系、ポリアミド系又はエステル系であることを特徴とする
、木質系ボード類、無機系ボード類又は鋼板の表面に接着剤で貼り合わせて化粧板として用いる、塩化ビニル化粧シートの代替のための、塩化ビニルフィルムなみの耐熱性、耐汚染性、耐候性、柔軟性、エンボス適性を有する
　【０００７】
　以下、図面に基づき詳細に説明する。基材シートａとしては、無公害性、価格と性能等から考慮して、ポリオレフィン系樹脂を使用する。また、化粧板として用いることから、填材及び着色顔料を含有させ、隠蔽性を持たせる。
　【０００８】
　任意の絵柄インキ層ｂに用いるインキとしては、アミド系あるいはウレタン系のインキが好適である。塩化ビニルシートの場合に多く用いられているアクリル系塩化ビニル−酢酸ビニル共重合インキではポリオレフィン系の樹脂には密着しない為、インキの組成には注意が必要である。
　【０００９】
　接着剤層ｃに係る接着剤の組成に特に限定は無いが、絵柄インキ層及び後述する熱可塑性透明エラストマーフィルム層ｄとの密着が良好であることが必要である。例えばポリエーテル系、ポリエステル系、ウレタン系の接着剤が好適である。
　【００１０】
　これらに熱可塑性透明エラストマーフィルム層ｄを積層接着させると同時にエンボスロールにより機械的にエンボス模様ｅを設ける。ここで熱可塑性透明エラストマーフィルムとしてはポリスチレン系、ポリオレフィン系、ウレタン系、フッ素ゴム系、ポリアミド系、ポリエステル系が望ましい。前記以外に塩化ビニル系エラストマーもあるが脱塩化ビニルの観点から範疇外のものである。前記エラストマーを選定したのはそれらのフィルムの持つ柔軟性、耐熱性、耐汚染性、耐候性、積層と同時にエンボス加工したときのエンボス適性が塩化ビニルと同等もしくはそれ以上であるからである。
　【００１１】
　これらの熱可塑性透明エラストマーフィルムとはつまり、スチレン系のエラストマーではハードセグメントとしてポリスチレンを、ソフトセグメントとしてポリブタジエンあるいは水素添加されたポリブタジエンで構成されており、オレフィン系エラストマーではハードセグメントとしてポリオレフィンを、ソフトセグメントとしてエチレン−プロピレン系ゴムで構成されている。以下ウレタン系ではウレタンとポリエステルやポリエーテル、フッ素ゴム系ではフッ素樹脂とフッ素ゴム、ポリアミド系ではポリアミドとポリエーテルやポリエステルといったもので構成されており、主骨格となるハードセグメントにゴム性のソフトセグメントを単純にブレンドあるいは架橋したいわゆるポリマーアロイのような形になっており、主骨格のみでは得られなかった物性が得られるところに特徴を持つフィルムである。
　【００１２】
　【作用】
　以上に示したように、本発明のごとく基材シートに充填剤及び着色顔料を含有した隠蔽性のポリオレフィン系樹脂を使用することにより塩化ビニルフィルムと同様な印刷適性、耐熱性、耐候性、柔軟性を付与することが可能となる。また基材フィルムに積層、エンボスされるフィルムとして熱可塑性透明エラストマーフィルムを使用することにより、やはり塩化ビニルフィルムなみの耐熱性、耐汚染性、耐候性、柔軟性、エンボス適性を付与することが可能となり、得られたエンボス化粧シートは塩化ビニル系のエンボス化粧シートなみ、あるいはそれ以上の物性を有するものとなる。
　【００１３】
　【実施例】
　＜実施例１＞
　基材シートとして、ポリオレフィン系無機物充填着色シート（タツノ化学（株）製：「タフパー」）を使用し、この表面にグラビア印刷法によりアミド系インキ（東洋インキ製造（株）製：「ＰＡＮＮカラー」）を使用して木目模様を印刷した。この上にポリエスル系接着剤（東洋モートン（株）製：「ＡＤ８０６」）を塗布し温風乾燥後、熱可塑性透明エラストマーフィルム層としてポリオレフィン系エラストマー（日本合成ゴム（株）製：「Ｈ４９００Ｎ」）をフィルム化したシートを積層し、１２０℃でエンボスロールを通すことによりエンボスとラミネートを同時に行いエンボス化粧シートを得た。各層の厚さは基材シートを１００μｍ、接着剤層を２μｍ、熱可塑性透明エラストマーフィルム層を５０μｍとした。
　【００１４】
　得られたエンボス化粧シートは若干透明感に欠けるものの、柔軟性に優れ、エンボス再現性、耐汚染性も良好で、充分塩化ビニル化粧シートの代替と成り得るものであった。
　【００１５】
　＜実施例２＞
　実施例１と同様の基材シート上にグラビア印刷法によりウレタン系インキ（東洋インキ製造（株）製：「ＮＥＷ−ＬＰスーパー」）を使用して木目模様を印刷し、この上にフッ化ビニリデン／アクリル系接着剤を塗布し温風乾燥後、熱可塑性透明エラストマーフィルム層としてフッ素系エラストマー（セントラル硝子（株）製：「セフラルソフト」）をフィルム化したシートをやはり実施例１と同様の方法でエンボスとラミネートを同時に行いエンボス化粧シートを得た。各層の厚さは基材シートを１００μｍ、接着剤層を５μｍ、熱可塑性透明エラストマーフィルム層５０μｍとした。
　【００１６】
　得られたエンボス化粧シートは適度の柔軟性を備え、表面の耐傷付性や耐汚染性、耐候性に優れているばかりでなく、エンボスの再現性が極めて良好なものであった。
　【００１７】
　＜実施例３＞
　実施例２と同様の基材シートを用いて、同様のインキで絵柄を印刷したシート上にイソシア系接着剤（東洋モートン（株）製：「ＥＬ４４３」）を塗布し、風乾燥後この上に熱可塑性透明エラストマーフィルムとしてウレタン系エラストマー（日本ポリウレタン（株）製：「パラプレン」）をフィルム化したシートをやはり実施例１及び実施例２と同様の方法でエンボスとラミネートを同時に行い、エンボス化粧シートを得た。各層の厚さは基材をシート１００μｍ、接着剤層を１μｍ、熱可塑性透明エラストマーフィルム層を５０μｍとした。
　【００１８】
　得られたエンボス化粧シートは耐汚染性、耐傷性に優れ、特に柔軟性に富んだものであった。
　【００１９】
　【発明の効果】
　本発明のごとく基材シートに充填剤及び着色顔料を含有したポリオレフィン系フィルムを使用することにより塩化ビニルフィルムと同様な印刷適性、耐熱性、耐候性、柔軟性を付与することが可能となる。また基材フィルムに積層、エンボスされるフィルムとして熱可塑性透明エラストマーを使用することによりやはり塩化ビニルフィルムなみの耐熱性、耐汚染性、耐候性、柔軟性、エンボス適性を付与することが可能となり、得られたエンボス化粧シートは塩化ビニル系のエンボス化粧シートなみ、あるいはそれ以上の物性を有するものとなる。
【図面の簡単な説明】
　【図１】
　本発明によるエンボス化粧シートの断面の説明図である。
　【符号の説明】
　ａ…基材シート
　ｂ…任意の絵柄インキ層
　ｃ…接着剤層
　ｄ…熱可塑性透明エラストマーフィルム層
　ｅ…エンボス模様